【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
方法であって、
層状四価金属リン酸塩組成物及び第１の腐食防止剤を水溶液に分散させ、撹拌して第１の溶液を形成すること；
第１の溶液の沈殿物を収集すること；及び
第１の溶液の沈殿物を洗浄して、層状四価金属リン酸塩組成物にインターカレートされた第１の腐食防止剤を含む第１の腐食防止材料（ＣＩＭ）を形成すること
を含み、第１の腐食防止剤が、セリウム（ＩＩＩ）、バナジン酸塩、モリブデン酸塩、タングステン酸塩、マンガン、マンガン酸塩、過マンガン酸塩、アルミン酸塩、ホスホン酸塩、チアゾール、トリアゾール、イミダゾール又はこれらの組み合わせを含む、方法。
【請求項２】
分散させることが、層状リン酸ジルコニウム組成物を分散させることを含む、請求項１に記載の方法。
【請求項３】
塩化ジルコニル溶液をリン酸溶液と混合し、撹拌して混合物を形成すること；
混合物の沈殿物を収集すること；及び
混合物の沈殿物を洗浄して、層状リン酸ジルコニウム組成物を形成すること
をさらに含む、請求項１又は２に記載の方法。
【請求項４】
第１のＣＩＭを第１のゾルゲル組成物に添加して、第１のＣＩＭ含有ゾルゲル組成物を形成することをさらに含む、請求項１から３のいずれか一項に記載の方法。
【請求項５】
第１のアルコキシシランを水及び無機酸と接触させて、第１の組成物を形成すること；
ジルコニウムアルコキシドを第１の有機酸と接触させて、第２の組成物を形成すること；
第１の組成物を第２の組成物と接触させて、混合物を形成すること；
１種以上の第２のアルコキシシラン及び第２の有機酸を混合物と接触させて、ジルコニウムのモル数に対するケイ素のモル数の比率（ｎＳｉ／ｎＺｒ）が約２から１０の範囲である第１のゾルゲル組成物を形成すること；
光開始剤を第１のゾルゲル組成物に添加すること；及び；
第１のゾルゲル組成物を溶媒で希釈すること
をさらに含む、請求項４に記載の方法。
【請求項６】
第１の組成物を形成するための接触が、式ＲＡ−Ｓｉ−（ＲＢ）３を有する第１のアルコキシシランを水及び無機酸と混合することを含み、式中、ＲＡがメタクリルオキシアルキル又はグリシジルオキシアルキルであり、ＲＢがメトキシ又はエトキシである、請求項５に記載の方法。
【請求項７】
第２の組成物を形成するための接触が、式Ｚｒ−（ＲＣ）４を有するジルコニウムアルコキシドをメタクリル酸（ＭＡＡ）と混合することを含み、式中、ＲＣがエトキシ、ｎ−プロポキシ、イソプロポキシ、ｎ−ブチルオキシ又はｔｅｒｔ−ブチルオキシである、請求項５又は６に記載の方法。
【請求項８】
第１のゾルゲル組成物を形成するための接触が、
ＲＤがアリール、アミノアルキル又はグリシドキシアルキルであり、ＲＥがメトキシ又はエトキシである式ＲＤ−Ｓｉ−（ＲＥ）３を各々が有する、１種以上の第２のアルコキシシランを混合物に添加すること；及び
ＭＡＡを添加し、撹拌すること
を含む、請求項５から７のいずれか一項に記載の方法。
【請求項９】
ＣＩＭを添加することが、第１のゾルゲル組成物１００重量部当たり約１から約１０重量部の範囲、又は第１のゾルゲル組成物の固形分１００重量部当たり約１から約１０重量部の範囲の量でＣＩＭを添加することを含む、請求項４から８のいずれか一項に記載の方法。
【請求項１０】
第１のＣＩＭ含有ゾルゲル組成物を基材上に塗布して、ＣＩＭ含有ゾルゲル層を形成すること；
ＣＩＭ含有ゾルゲル層をＵＶ照射によって硬化させること；及び
ＣＩＭ含有ゾルゲル層を熱硬化させて、耐腐食コーティングを形成すること
をさらに含む、請求項４から９のいずれか一項に記載の方法。
【請求項１１】
Ｚｎ−Ａｌ  ＬＤＨ組成物と第２の腐食防止剤を溶媒に分散させ、撹拌して、第２の溶液を形成すること；
第２の溶液の沈殿物を収集すること；
第２の溶液の沈殿物を洗浄して、第２のＣＩＭを形成し、第２の腐食防止剤をＺｎ−Ａｌ  ＬＤＨ組成物にインターカレートさせること；及び
第２のＣＩＭを第２のゾルゲル組成物に添加して、第２のＣＩＭ含有ゾルゲル組成物を形成すること
をさらに含む、請求項４から１０のいずれか一項に記載の方法。
【請求項１２】
第２の腐食防止剤を分散させることが、
１−（３−アミノプロピル）イミダゾール、１Ｈ−１，２，３−トリアゾール、４−メチル−４Ｈ−１，２，４−トリアゾール−３−チオール、１，２，４−トリアゾール−３−カルボン酸、３−アミノ−１，２，４−トリアゾール−５−チオール、４Ｈ−１，２，４−トリアゾール−４−アミン、３−メルカプト−４−メチル−４Ｈ−１，２，４−トリアゾール、５−フェニル−１Ｈ−１，２，４−トリアゾール−３−チオール、１−メチル−１Ｈ−テトラゾール−５−チオール、１Ｈ−テトラゾール−５−酢酸、４−メチル−１，３−チアゾール−５−カルボン酸、１，３，４−チアジアゾール−２，５−ジチオール、１Ｈ−ベンズイミダゾール−２−カルボン酸、１Ｈ−ベンゾトリアゾール（ＢＴＡ）、２−メルカプトベンゾチアゾール（ＭＢＴ）、８−ヒドロキシキノリン、フィチン酸、有機ホスホン酸、植物油又はこれらの組み合わせを含む有機腐食防止剤を分散させること；又は
バナジン酸塩、モリブデン酸塩、タングステン酸塩、リン酸塩、マンガン酸塩、過マンガン酸塩、アルミン酸塩又はこれらの組み合わせを含む無機腐食防止剤を分散させること
を含む、請求項１１に記載の方法。
【請求項１３】
第２のＣＩＭ含有ゾルゲル組成物を基材上に塗布して、第１のＣＩＭ含有ゾルゲル層を形成すること；
第１のＣＩＭ含有ゾルゲル層をＵＶ照射によって硬化させること；
第１のＣＩＭ含有ゾルゲル組成物を基材上に塗布して、第２のＣＩＭ含有ゾルゲル層を形成すること；
第２のＣＩＭ含有ゾルゲル層をＵＶ照射によって硬化させること；及び
第１のＣＩＭ含有ゾルゲル層と第２のＣＩＭ含有ゾルゲル層とを含む複数のゾルゲル層を熱硬化させて、耐腐食コーティングを形成すること
をさらに含む、請求項１１又は１２に記載の方法。
【請求項１４】
ＵＶ照射によって第１のＣＩＭ含有ゾルゲル層及び第２のＣＩＭ含有ゾルゲル層を硬化させることが、ゾルゲル層のそれぞれ１つを、約５００から約１０００ｍＪ／ｃｍ２の範囲の光量を有するＵＶ照射に約０．５から３０分の範囲の時間曝すことを含み；かつ、
複数のゾルゲル層を熱硬化させることが、複数のゾルゲル層を赤外（ＩＲ）放射線、近ＩＲ放射線、マイクロ波放射線、約７０から約９０℃の範囲の温度を有する熱風又はこれらの組み合わせに曝すことを含む、
請求項１３に記載の方法。
【請求項１５】
基材上の複数のゾルゲル層上にプライマー及び／又は塗料を塗布することをさらに含む方法であって、複数のゾルゲル層がプライマー又は塗料の基材への接着を容易にする、請求項１３又は１４に記載の方法。
【請求項１６】
第１の腐食防止材料（ＣＩＭ）であって、
層状四価金属リン酸塩のナノ粒子を含む層状四価金属リン酸塩組成物であって、層状四価金属リン酸塩の各ナノ粒子が約１ｎｍから約１０００ｎｍの範囲のサイズを有する層状四価金属リン酸塩組成物；及び
層状四価金属リン酸塩のナノ粒子にインターカレートされた第１の腐食防止剤
を含み、第１の腐食防止剤がセリウム（ＩＩＩ）、バナジン酸塩、モリブデン酸塩、タングステン酸塩、マンガン、マンガン酸塩、過マンガン酸塩、アルミン酸塩、ホスホン酸塩、チアゾール、トリアゾール、イミダゾール又はこれらの組み合わせを含む、第１の腐食防止材料（ＣＩＭ）。
【請求項１７】
層状四価金属リン酸塩が層状リン酸ジルコニウムを含む、請求項１６に記載の第１のＣＩＭ。
【請求項１８】
第１のゾルゲル組成物であって、
請求項１６又は１７に記載の第１のＣＩＭ；及び
１種以上のアルコキシシラン、ジルコニウムアルコキシドと有機酸との第１のポリマー複合体
を含む、第１のゾルゲル組成物。
【請求項１９】
耐食コーティング製品であって、
請求項１６から１８のいずれか一項に記載の第１のゾルゲル組成物を含む第１のＣＩＭ含有ゾルゲル層
を含む耐食コーティング製品。
【請求項２０】
耐食コーティング製品であって、
第２のＣＩＭ及び、１種以上のアルコキシシラン、ジルコニウムアルコキシドと有機酸との第２のポリマー複合体を含む第２のＣＩＭ含有ゾルゲル層
をさらに含み；
第２のＣＩＭが、
Ｚｎ−Ａｌ層状複水酸化物（ＬＤＨ）のナノ粒子を含むＺｎ−Ａｌ  ＬＤＨ組成物であって、Ｚｎ−Ａｌ  ＬＤＨの各ナノ粒子が約１ｎｍから約１０００ｎｍの範囲のサイズを有する組成物；及び
Ｚｎ−Ａｌ  ＬＤＨのナノ粒子にインターカレートされた第２の腐食防止剤であって、１−（３−アミノプロピル）イミダゾール、１Ｈ−１，２，３−トリアゾール、４−メチル−４Ｈ−１，２，４−トリアゾール−３−チオール、１，２，４−トリアゾール−３−カルボン酸、３−アミノ−１，２，４−トリアゾール−５−チオール、４Ｈ−１，２，４−トリアゾール−４−アミン、３−メルカプト−４−メチル−４Ｈ−１，２，４−トリアゾール、５−フェニル−１Ｈ−１，２，４−トリアゾール−３−チオール、１−メチル−１Ｈ−テトラゾール−５−チオール、１Ｈ−テトラゾール−５−酢酸、４−メチル−１，３−チアゾール−５−カルボン酸、１，３，４−チアジアゾール−２，５−ジチオール、１Ｈ−ベンズイミダゾール−２−カルボン酸、１Ｈ−ベンゾトリアゾール（ＢＴＡ）、２−メルカプトベンゾチアゾール（ＭＢＴ）、８−ヒドロキシキノリン、フィチン酸、有機ホスホン酸、植物油、バナジン酸塩、モリブデン酸塩、タングステン酸塩、リン酸塩、マンガン酸塩、過マンガン酸塩、アルミン酸塩又はこれらの組み合わせを含む腐食防止剤
を含む、請求項１９に記載の耐食コーティング製品。